(57)【要約】【課題】高隠蔽性、高発色性、高光沢を有し、且つ記録物の色調への被記録物の影響の小さい着色剤用の顔料組成物を提供すること。【解決手段】着色顔料と干渉色を呈する成分とを含有する顔料組成物とする。【選択図】なし【特許請求の範囲】
【請求項１】
着色顔料と干渉色を呈する成分とを含有していることを特徴とする顔料組成物。
【請求項２】
前記着色顔料の含有量が、前記干渉色を呈する成分の含有量より多い請求項１記載の顔料組成物。
【請求項３】
前記干渉色を呈する成分が、パール調顔料である請求項１または２に記載の顔料組成物。
【請求項４】
前記パール調顔料が、基材の表面を該基材よりも屈折率の高い物質で被覆した顔料である請求項３に記載の顔料組成物。
【請求項５】
前記基材が、マイカ、シリカ、およびアルミナから選ばれる１種以上のものである請求項４記載の顔料組成物。
【請求項６】
前記基材の平均粒子径が０．０１μｍ以上１００μｍ以下で、かつ前記基材のアスペクト比が１０以上３００以下である請求項４または５に記載の顔料組成物。
【請求項７】
前記基材より屈折率の高い物質として、チタン、鉄、コバルト、アルミニウム、ジルコニウム、亜鉛、銅、ニッケル、クロム、タンタル、ケイ素、および錫から選ばれる１種以上の物質の酸化物を含む請求項４〜６のいずれかに記載の顔料組成物。
【請求項８】
前記干渉色を呈する成分が、微粒子である請求項１または２に記載の顔料組成物。
【請求項９】
前記微粒子の平均粒子径が、５０ｎｍ以上３００ｎｍ以下である請求項８に記載の顔料組成物。
【請求項１０】
前記微粒子が、シリカ、アルミナ、ポリスチレン、およびポリメタクリル酸メチルから選ばれる少なくとも一種を有する請求項８または９に記載の顔料組成物。
【請求項１１】
請求項１〜１０のいずれかに記載の顔料組成物を含有していることを特徴とする着色剤。
【請求項１２】
着色顔料と干渉色を呈する成分とを含有している記録部を有していることを特徴とする記録物。
【発明の詳細な説明】
【技術分野】
【０００１】
本発明は、隠蔽性が高い、発色性が高い、且つ光沢が高い着色剤用の顔料組成物、それを用いた着色剤、及び記録物に関する。
【背景技術】
【０００２】
塗料、インク、トナー、化粧品などの着色剤に含まれている着色顔料の特徴としては、発色性が高い、隠蔽性が高い、堅牢性が高い、安価であること、などがあり、主要な着色剤に広く用いられている。しかし、光沢が低いことや反射光の散乱があることなどの課題がある。
【０００３】
着色顔料本来の隠蔽性を維持しつつ、光沢を向上させる方法として、樹脂成分を着色剤に添加して、被記録物に定着した際に該樹脂分によって光沢性を向上させる方法がある。しかし、この方法では、色調の変化などが生じることがあり、その場合には、色調の変化に応じてあらためて着色顔料の選択・改良を図る必要がある。また樹脂が経時的に変質することによって色調が変化する場合もある。
【０００４】
また、散乱を低減する方法として、顔料を微分散する方法がある。一般的に顔料分散はサンドミル、ボールミルなどの機械でせん断力を付加して行うが、顔料の平均粒子径が光の散乱を起こさない大きさにするのは容易ではなく、長時間分散や別の分散機械を導入するなどで改良される可能性はあるが、製造上大幅なコスト増となる。また、着色顔料は、その粒子径によっては、記録物が、当該着色顔料本来の発色に加えて、他の色を呈することがある。例えばシアン色の着色顔料を含むシアン色のインクの場合、着色顔料の粒子径が１００ｎｍ程度以上の大きさを有する場合、白色の紙に印刷するとシアン色を呈する記録物が得られるものの、黒色の紙に印刷すると記録物が赤みがかったシアン色を呈することがある。所望の色と異なる色調を呈する記録物が得られてしまうことは、着色顔料を用いて高品位な画像、例えば写真調の画像を得るうえでは好ましいこととは言えず、解決すべき技術課題であるとの認識を本発明者は得るに至った。
【０００５】
なお、干渉色を呈する成分として、例えば鱗片状でアスペクト比の高い基材の表面を、基材よりも屈折率の高い物質で被覆した顔料であるパール調顔料や（例えば、特許文献１、２、３、４参照）、平均粒子径を極めて小さくして可視光域波長の光に対して散乱や干渉するような微粒子などが知られている（例えば、非特許文献１参照）。これらは高い光沢性及び高い彩度を示し、また色の安定性も高い反面、隠蔽性が低く、あるいは反射でないと発色しないなどの特徴がある。
【特許文献１】特開２００２−２５６１７４号公報
【特許文献２】特開平８−２０９０２４号公報
【特許文献３】特開平７−１１１６１号公報
【特許文献４】特開平６−２４０１７２号公報
【非特許文献１】第１１回ポリマー材料フォーラム講演要旨集、２００２、p．２６９−２７０
【発明の開示】
【発明が解決しようとする課題】
【０００６】
本発明者らは、上記したように、着色顔料を含む記録物の色調が、被記録物の色調の影響を受けてしまうことがある、という技術課題を解決すべく、鋭意検討を重ねた結果、着色顔料と干渉色を呈する成分とを混合した顔料組成物を着色剤に適用することにより、上記技術課題を解決できることを見出し、本発明を為すに至った。
【０００７】
そこで、本発明の目的は、高隠蔽性、高発色性、高光沢を有し、且つ記録物の色調への被記録物の影響の小さい着色剤を与える顔料組成物、それを用いた着色剤及び色調に関して被記録物の影響が有効に緩和された記録物を提供することを目的とする。
【課題を解決するための手段】
【０００８】
本発明の一態様に係る顔料組成物は、着色顔料と干渉色を呈する成分とを含有している点に特徴を有している。このような本発明の構成とすることで、高隠蔽性、高発色性、高光沢を有し、且つ記録物の色調への被記録物の影響の小さい着色剤を与える顔料組成物となる。
【０００９】
前記着色顔料の含有量が、前記干渉色を呈する成分の含有量より多いことが好ましい。
【００１０】
前記干渉色を呈する成分が、パール調顔料または微粒子であることが好ましい。また前記干渉色を呈する成分がパール調顔料である場合は、基材の表面を該基材より屈折率の高い物質で被覆した顔料であることが好ましい。前記基材が、マイカ、シリカ、およびアルミナから選ばれる１種以上のものであるのが好ましく、平均粒子径が０．０１μｍ以上１００μｍ以下で、かつアスペクト比が１０以上３００以下であることが好ましい。前記基材より屈折率の高い物質として、チタン、鉄、コバルト、アルミニウム、ジルコニウム、亜鉛、銅、ニッケル、クロム、タンタル、ケイ素、および錫から選ばれる１種以上の物質の酸化物を含むことが好ましい。一方、前記干渉色を呈する成分が微粒子である場合は、平均粒子径が５０ｎｍ以上３００ｎｍ以下の微粒子であることが好ましく、シリカ、アルミナ、ポリスチレン、およびポリメタクリル酸メチルの少なくとも一種を有することが好ましい。
【００１１】
また、本発明は、上記の顔料組成物を含む着色剤であり、着色顔料と干渉色を呈する成分とを含有している記録部を有していることを特徴とする記録物である。
【発明の効果】
【００１２】
本発明を適用すると、高隠蔽性、高発色性、高光沢を有し、且つ記録物の色調への被記録物の影響の小さい，インク・トナー・塗料・化粧料などの着色剤用の顔料組成物を提供することが可能となる。
【発明を実施するための最良の形態】
【００１３】
本発明について更に詳細に説明する。
【００１４】
本発明に係る顔料組成物は、着色顔料と干渉色を呈する成分とを含有していることを特徴とする。
【００１５】
本発明における着色顔料としては、一般的な着色顔料を使用できる。具体的には、カーボンブラック、アセチレンブラック、ランプブラック、ボーンブラック、グラファイト、アニリンブラックなどの黒色顔料、亜鉛黄、クロム酸バリウム、黄鉛、カドミウムイエロー、黄土、チタン黄、ハンザイエロー、ピグメントイエロー、パーマネントイエローなどの黄色顔料、べんがら、アンチモン朱、パーマネントレッド、レーキレッド、ローダミン、アリザリンなどの赤色顔料、群青、紺青、コバルトブルー、フタロシアニンブルー、インジゴ、インダンスレンブルーなどの青色顔料、などが挙げられる。
【００１６】
一方、干渉色を呈する成分としては、例えば、パール調顔料または微粒子などが挙げられる。
【００１７】
上記のパール調顔料とは、鱗片状でアスペクト比の高い基材の表面を、基材よりも屈折率の高い物質で被覆した顔料である。基材としては、マイカ（雲母）、シリカ、およびアルミナから選ばれる一種以上のものが好ましい。透明性と光沢の観点から、基材の平均粒子径は０．０１μｍ以上１００μｍ以下であることが好ましく、より好ましくは０．０５μｍ以上３０μｍ以下である。平均粒子径は、例えばレーザー散乱式粒度測定装置（Ｍｉｃｒｏｔｒａｃ）などを用いて求めることが出来る。また、透明性や色調、および物理的な強度の観点から、基材のアスペクト比は１０以上３００以下であることが好ましく、より好ましくは２０以上１００以下である。アスペクト比は、例えば走査型電子顕微鏡観察を行い、基材観察像の厚みと長径の比率より求めることが出来る。また、基材の表面に被覆され、基材よりも屈折率の高い物質としては、チタン、鉄、コバルト、アルミニウム、ジルコニウム、亜鉛、銅、ニッケル、クロム、タンタル、ケイ素、および錫から選ばれる１種以上の物質の酸化物を含むものであることが好ましい。より好ましくは、チタン、鉄、亜鉛、ジルコニウム、およびアルミニウムから選ばれる１種以上の物質の酸化物を含むものである。
【００１８】
また、上記の微粒子としては、有機物でも、無機物でも、その複合体でも良い。光の回折作用の観点から、平均粒子径は５０ｎｍ以上３００ｎｍ以下が好ましく、より好ましい平均粒子径は１００ｎｍ以上２８０ｎｍ以下である。具体的には、屈折率や透明度を考慮し，さらに粒度分布の狭い粒子を簡単な方法で製造する観点から、シリカ、アルミナ、ポリスチレン、およびポリメタクリル酸メチルの少なくとも１種を有するものが、好ましい例として挙げられる。より好ましくは、シリカあるいはポリメタクリル酸メチルのいずれかを有するものである。呈される干渉色としては、例えばメタクリル酸メチルを乳化重合して得られる微粒子においては、平均粒子径が２００ｎｍ前後では青味を帯びた色、平均粒子径が２５０ｎｍ前後では黄味を帯びた色を呈する（例えば、非特許文献１参照）。
【００１９】
本発明に係る顔料組成物は、上述の着色顔料と干渉色を呈する成分を含有するものであり、その組合せとしては、着色顔料の色と、干渉色を呈する成分の色が類似しているものを組合せることが、色調の観点から好ましい。例えば、シアンの着色顔料には青色の干渉色を呈する顔料、マジェンタの着色顔料には赤色の干渉色を呈する顔料を組合せて顔料組成物とする。その配合比は特に制限されないが、色調、光沢、隠蔽性の観点から、着色顔料の含有量が、干渉色を呈する成分の含有量より多いことが好ましい。この場合、高い隠蔽性、高い発色性を維持しながら、高い光沢を付与することができる。より好ましくは、着色顔料の含有量が、干渉色を呈する成分の含有量の２倍以上、４倍以下であることが好ましい。なお、本発明における「含有量」とは顔料組成物に含まれる成分の質量を意味する。
【００２０】
このような本発明に係る顔料組成物は、高隠蔽性、高発色性、高光沢を有し、且つ記録物の色調への被記録物の影響が小さい着色剤用の原料として好適であり、工業的価値が非常に高い。
【００２１】
本発明に係る着色剤は、上述の顔料組成物を含有した液体又は固体であり、塗料、塗膜、インク、トナー、あるいは化粧品となるものである。液体の着色剤としては、上述の顔料組成物が溶媒に溶解した溶液、溶媒中を分散したスラリー、などが挙げられる。また、固体の着色剤としては、顔料組成物を粉体にしたもの、あるいは顔料組成物をバインダーと共に粉体化したもの［例：バインダー樹脂（スチレン−アクリレート共重合物）で固体化したもの］が挙げられる。
【００２２】
液体の着色剤とする時に用いる溶媒としては、一般的な水系や有機溶媒系の溶媒を使用することができる。さらに、イオン交換水のような水系の溶媒を用いる時は、顔料中に顔料組成物を安定に存在させるために、界面活性剤を用いるのが好ましい。界面活性剤の具体的としては、ドデシルベンゼンスルホン酸ナトリウムなどのイオン性官能基を有する界面活性剤、ポリオキシエチレンを基本骨格とする非イオン性の界面活性剤などが挙げられる。
【実施例】
【００２３】
着色顔料として表１に記載の着色顔料を用意すると共に、干渉色を呈する成分として表２に記載のものを用意した。
【００２４】
【表１】
2005048133.tif 000002
【００２５】
【表２】
2005048133.tif 000003
【００２６】
（実施例１）
サンプル瓶に下記の内容物を調合し、マグネチックスターラーにて攪拌混合した。得られた混合液をインクとした。
【００２７】
・着色顔料Ａ                        ４ｇ
・干渉色を呈する成分１              １ｇ
・非イオン性高分子型界面活性剤      ５ｇ
（第一工業製薬社製、商品名：エパン７８５）
・イオン交換水                    ９０ｇ。
【００２８】
得られたインクをバーコーター（ワイヤーバー  Ｎｏ．３）を用いてコート紙（キヤノン社製、商品名：ＨＲ−１０１）に塗工して記録物を作製した。
【００２９】
インクジェットプリンター（キヤノン社製、商品名：ＰＩＸＵＳ  ８５０ｉ）を用いて上記のコート紙の全面に黒色のベタを印画し、これを十分に乾燥させた後（以下、「黒色ベタコート紙」と称する）に、上記のインクをバーコーター（ワイヤーバー  Ｎｏ．３）を用いて塗工して記録物を作製した。
【００３０】
（１）発色濃度および色調変化の評価
得られた記録物における画像の発色濃度として、着色部における、用いた着色顔料の所望の色調での発色濃度、すなわちシアンとしての発色濃度を反射法（Ｘ−Ｒｉｔｅ  Ｉｎｃ．３１０）で測定した。
【００３１】
また、得られた記録物における色調変化として、上記の方法で、用いた着色顔料の所望でない色調，すなわちマジェンタとしての発色濃度を測定し、コート紙上の着色部と、黒色ベタコート紙上の着色部との発色濃度の差（ΔＯＤ）を求め、下記の基準にて評価した。
○：ΔＯＤが０．０５未満
△：ΔＯＤが０．０５以上０．２未満
×：ΔＯＤが０．２以上。
【００３２】
（２）光沢性
得られた記録物における画像の光沢として、６０°における反射率を光沢計（日本電色工業社製、商品名：ＶＧ２０００）を用いて測定した。
【００３３】
（３）隠蔽性
得られた記録物における隠蔽性として、目視にて下記のように評価した。
○：下地が全く見えない
△：下地がわずかに透けて見える
×：下地が透けて見える。
【００３４】
上記の評価結果をまとめて表３に示す。
【００３５】
（実施例２〜１５）
用いる着色顔料、干渉色を呈する成分を表３に示すように変更して、実施例１と同様に調合、評価を行った。評価結果を表３にまとめて示す。
【００３６】
（比較例１）
干渉色を呈する成分を用いないこと以外は実施例１と同様に調合、攪拌してインクを得た。
【００３７】
得られたインクを実施例１と同様にコート紙に塗工して記録物を作製した。また、黒色ベタコート紙に塗工した記録物を作製した。
【００３８】
得られた記録物について実施例１と同様の評価を行い、その結果をまとめて表３に示す。
【００３９】
（比較例２〜４）
用いる着色顔料を表３に示すように変更して、比較例１と同様に調合、評価を行った。評価結果を表３にまとめて示す。
【００４０】
（比較例５）
着色顔料を用いないこと以外は実施例１と同様に調合、攪拌してインクを得、該インクを実施例１と同様にコート紙に塗工して記録物を作製した。また、同様に黒色ベタコート紙に塗工した記録物を作製した。
【００４１】
得られた記録物について実施例１と同様の評価を行い、その結果をまとめて表３に示す。
【００４２】
（比較例６〜７）
用いる干渉色を呈する成分を表３に示すように変更して、比較例５と同様に調合、評価を行った。評価結果を表３にまとめて示す。
【００４３】
【表３】
2005048133.tif 000004
【００４４】
なお、実施例１〜１５並びに比較例１〜７において、発色濃度および色調変化は、各々下記の色調の発色濃度を測定することにより評価したものである。
・実施例１〜３、実施例１３〜１５、比較例１、４〜７；
所望の色調：シアン
所望でない色調：マジェンタ
・実施例４〜９、比較例２；
所望の色調：イエロー
所望でない色調：マジェンタ
・実施例１０〜１２、比較例３；
所望の色調：マジェンタ
所望でない色調：イエロー
上記表３に示す様に、着色顔料のみを含む着色剤（インク）（比較例１〜４）では、得られる記録物の色調に変化が認められた。しかし、当該着色剤に干渉色を呈する成分を添加したインク（実施例１〜１５）は、干渉色を呈する成分のみを含むインク（比較例５〜７）自体の隠蔽性は極めて低いにも関らず、得られる記録物の色調の差が認められず、かつ隠蔽性が高いという優れた結果が観察された。